【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
リチウムイオン電池に使用可能な電極組成物であって、該組成物は、前記電極においてリチウムの可逆的な挿入／脱離を行うことができる活物質と、導電性フィラーと、少なくとも１つの変性ポリオレフィンを含むポリマーバインダーとを含み、前記少なくとも１つの変性ポリオレフィン（Ｉｆ１、Ｉｆ２）が、非極性脂肪族ポリオレフィンから誘導され、ＣＯ及びＯＨの含酸素基を含み、境界値を含めて２％から１０％の間の酸素原子の質量含量を有することを特徴とする、電極組成物。
【請求項２】
前記少なくとも１つの変性ポリオレフィン（Ｉｆ１、Ｉｆ２）は、境界値を含めて３％から７％の間の酸素原子の質量含量を有する、請求項１に記載の組成物。
【請求項３】
前記含酸素基ＣＯ及びＯＨは、
カルボニル基と、
アルデヒド基と、
アルコール基と、
を規定するＣ＝Ｏ結合、Ｃ−Ｏ結合及び−ＯＨ結合を含む、請求項１又は２に記載の組成物。
【請求項４】
前記非極性脂肪族ポリオレフィンは、脂肪族オレフィンのホモポリマー、少なくとも２つの脂肪族オレフィンのコポリマー及びそれらの混合物からなる群から選択される、請求項１〜３のいずれか一項に記載の組成物。
【請求項５】
前記非極性脂肪族ポリオレフィンは、以下の種類：
熱可塑性、又は、
エラストマー性、
の脂肪族モノオレフィンの線状又は分岐状の非ハロゲン化ホモポリマーである、請求項４に記載の組成物。
【請求項６】
前記非極性脂肪族ポリオレフィンは、以下の種類：
熱可塑性、又は、
エラストマー性、
の２つの脂肪族モノオレフィンの線状又は分岐状の非ハロゲン化コポリマーである、請求項４に記載の組成物。
【請求項７】
前記非極性脂肪族ポリオレフィンは、５０％を超えるエチレンから誘導される単位の質量含量を有し、例えば、エチレン及び１−オクテンのコポリマー、及び／又はＥＰＤＭである、請求項５又は６に記載の組成物。
【請求項８】
前記少なくとも１つの変性ポリオレフィン（Ｉｆ１、Ｉｆ２）は、１０４Ｐａを超える酸素分圧で酸素を含む雰囲気下及び２００℃から３００℃の間の酸化温度での、前記非極性脂肪族ポリオレフィンと前記雰囲気の酸素との熱的酸化反応の生成物であり、前記熱的酸化反応は、前記少なくとも１つの変性ポリオレフィン中の酸素原子の前記質量含量が境界値を含めて２％から１０％の間であるように制御される、請求項１〜７のいずれか一項に記載の組成物。
【請求項９】
前記組成物は、溶融物ルートを介して溶剤の蒸発によらずに得られ、極性犠牲ポリマー相と、前記活物質と、前記導電性フィラーと、前記非極性脂肪族ポリオレフィンとを含む前駆体混合物に適用される前記熱的酸化の生成物であり、そのため、前記極性犠牲ポリマー相及び前記非極性脂肪族ポリオレフィンが前記前駆体混合物中で２つの分離相を形成し、その熱的酸化により前記極性犠牲ポリマー相が分解される、請求項８に記載の組成物。
【請求項１０】
前記組成物は、液体ルートを介して得られ、前記熱的酸化の前に蒸発除去される溶剤中に溶解又は分散される、前記活物質と、前記導電性フィラーと、前記非極性脂肪族ポリオレフィンとを含む前駆体混合物に適用される前記熱的酸化の生成物である、請求項８に記載の組成物。
【請求項１１】
前記ポリマーバインダーは架橋されておらず、前記少なくとも１つの変性ポリオレフィン（Ｉｆ１、Ｉｆ２）からなる、請求項１〜１０のいずれか一項に記載の組成物。
【請求項１２】
前記組成物は、
８５％を超える質量割合で、前記電極がアノードである場合にリチウムイオン電池グレードの黒鉛を含む前記活物質、又は前記電極がカソードである場合に、リチウム化された遷移金属酸化物の合金を含む前記活物質と、
５％未満の質量割合での前記ポリマーバインダーと、
１％から８％の間の質量割合でのカーボンブラック、膨張黒鉛、炭素繊維、カーボンナノチューブ、グラフェン及びそれらの混合物からなる群から選択される前記導電性フィラーと、
を含む、請求項１〜１１のいずれか一項に記載の組成物。
【請求項１３】
リチウムイオン電池のアノード又はカソードを形成することができる電極であって、前記電極は、
請求項１〜１２のいずれか一項に記載の組成物からなり、少なくとも５０μｍと等しい、例えば５０μｍから１００μｍの間の厚さを有する被膜と、
前記被膜と接触している金属集電体と、
を含むことを特徴とする、電極。
【請求項１４】
前記電極は、該電極を備えるリチウムイオン電池に６０％を超える初回充放電サイクル効率を与えることができ、前記初回充放電サイクルは、Ｃ／５のレジームで、前記アノードの場合は１Ｖから１０ｍＶの間で、そして前記カソードの場合は４．３Ｖから２．５Ｖの間で行われる、請求項１３に記載の電極。
【請求項１５】
前記被膜は、請求項１０に記載の溶融物ルートを介して得られる組成物からなり、前記電極は、該電極を備えるリチウムイオン電池に７５％を超える前記初回充放電サイクル効率を与えることができる、請求項１４に記載の電極。
【請求項１６】
前記電極は、前記活物質のためにリチウムイオン電池グレードの黒鉛を含むアノードであり、該電極を備えるリチウムイオン電池に、１Ｖから１０ｍＶの間で行われるサイクルについて、
８５％を超える前記初回充放電サイクル効率、及び／又は、
電極１ｇ当たり２５０ｍＡｈを超えるＣ／５のレジームでの容量、及び／又は、
９５％以上、例えば１００％の初回サイクルに対する２０回のサイクル後のＣ／５のレジームでの容量の維持率、
を与えることができる、請求項１５に記載の電極。
【請求項１７】
前記電極は、前記活物質のために、リチウム化された遷移金属酸化物の合金を含むカソードであり、前記電極は、該電極を備えるリチウムイオン電池に、４．３Ｖから２．５Ｖの間で行われるサイクルについて、
７７％以上の前記初回充放電サイクル効率、及び／又は、
電極１ｇ当たり１２５ｍＡｈを超えるＣ／５のレジームでの容量、及び／又は、
電極１ｇ当たり１１５ｍＡｈを超えるＣ／２のレジームでの容量、及び／又は、
２０回のサイクル後の９５％以上、例えば１００％の初回サイクルに対するＣ／２での容量の維持率、及び／又は、
電極１ｇ当たり１０５ｍＡｈを超えるＣのレジームでの容量、
を与えることができる、請求項１５に記載の電極。
【請求項１８】
アノードと、カソードと、リチウム塩及び非水性溶剤を基礎とする電解質とを含む少なくとも１つのセルを備えるリチウムイオン電池であって、前記アノード及び／又は前記カソードは、それぞれ請求項１３〜１７のいずれか一項に記載の電極からなることを特徴とする、リチウムイオン電池。
【請求項１９】
請求項１〜１２のいずれか一項に記載の組成物を作製する方法であって、連続的に、
ａ）前記活物質と、少なくとも１つの前記非極性脂肪族ポリオレフィンと、前記導電性フィラーとを含む組成物の成分を混合することで、前記組成物の前駆体混合物を得ることと、
ｂ）前記前駆体混合物を金属集電体上に被膜形で堆積させることと、次いで、
ｃ）１０４Ｐａを超える酸素分圧で酸素を含む雰囲気下で、かつ２００℃から３００℃の間の酸化温度で、前記被膜を熱的酸化反応させるが、前記熱的酸化反応を、得られた組成物において、ＣＯ及びＯＨの含酸素基で変性された前記少なくとも１つのポリオレフィン（Ｉｆ１、Ｉｆ２）中の酸素原子の前記質量含量が境界値を含めて２％から１０％の間であるように制御することと、
を含むことを特徴とする、方法。
【請求項２０】
以下：
液体ルートにより溶剤中に溶解又は分散された前記成分をミル粉砕する工程ａ）と、
工程ｂ）に従って前記溶剤を蒸発除去した後に、前記酸化温度で前記被膜を制御してアニーリングすることによる工程ｃ）と、
を実施する、請求項１９に記載の方法。
【請求項２１】
以下：
溶融物ルートを介して溶剤の蒸発によらずに、前記前駆体混合物中に存在する極性犠牲ポリマー相も含む前記成分を混合することにより、前記非極性脂肪族ポリオレフィン及び前記極性犠牲相が、前記混合後に前記前駆体混合物中に２つの分離相を形成する工程ａ）と、
出発温度から制御して温度増加させた後に、前記酸化温度で等温にすることで、前記極性犠牲ポリマー相を熱分解により少なくとも部分的に除去する工程ｃ）と、
を実施する、請求項１９に記載の方法。
【請求項２２】
前記極性犠牲ポリマー相は、
５０％を超える前記相中の質量割合で、５００ｇ／ｍｏｌから５０００ｇ／ｍｏｌの間の重量平均分子量を有するポリ（アルケンカーボネート）ポリオールと、
５０％未満の前記相中の質量割合で、２００００ｇ／ｍｏｌから４０００００ｇ／ｍｏｌの間の重量平均分子量を有するポリ（アルケンカーボネート）と、
を含む、請求項２１に記載の方法。